(57)【要約】【課題】ＧＨｚ帯の高周波領域において低磁気損失で、且つ高透磁率な磁気特性を備える、磁性酸化物焼結体、及びこれを用いた高周波磁性部品を提供することを目的とする。【解決手段】ＡＦｅ１２−ｘ（Ｔｉ０．５Ｍｎ０．５−ｙＣｏｙ）ｘＯ１９（式中、Ａは、Ｂａ、Ｓｒ、及びＣａからなる群より選択される少なくとも一種であり、２．０≦ｘ≦６．０、０．０１≦ｙ≦０．２０）で表されるＭ型六方晶フェライトを主相として含む、磁性酸化物焼結体。【選択図】図１
2014192344.tif 000002
【特許請求の範囲】
【請求項１】
ＡＦｅ１２−ｘ（Ｔｉ０．５Ｍｎ０．５−ｙＣｏｙ）ｘＯ１９（式中、Ａは、Ｂａ、Ｓｒ、及びＣａからなる群より選択される少なくとも一種であり、２．０≦ｘ≦６．０、０．０１≦ｙ≦０．２０）で表されるＭ型六方晶フェライトを主相として含む、磁性酸化物焼結体。
【請求項２】
前記磁性酸化物焼結体における、結晶粒径の平均値とアスペクト比（結晶の長径と短径の比）の平均値の比（平均結晶粒径［μｍ］／平均アスペクト比）の値が８以上であることを特徴とする、請求項１に記載の磁性酸化物焼結体。
【請求項３】
前記請求項１、及び２のいずれかに記載の磁性酸化物焼結体を用いることを特徴とする高周波磁性部品。
【発明の詳細な説明】
【技術分野】
【０００１】
本発明は、ＧＨｚ帯の高周波領域での使用に適した磁性酸化物焼結体、及びこの磁性酸化物焼結体を用いた高周波磁性部品に関する。
【背景技術】
【０００２】
近年、携帯電話機や携帯情報端末等の無線通信機器の利用周波数帯域の高周波化が進行し、使用される無線信号周波数はＧＨｚ帯となっている。そこで、そのようなＧＨｚ帯の高周波領域で使用される電子部品、例えば、インダクタ、電子機器の高周波ノイズ対策用として用いられるＥＭＩフィルタ、無線通信機器に用いられるアンテナなどに対して、ＧＨｚ帯の高周波領域においても透磁率が比較的大きい磁性材料を適用することで、フィルタ特性の改善やアンテナ寸法の小型化を図る試みがなされている。
【０００３】
無線通信機器に用いられるアンテナを一例にあげると、無線通信機器の多機能化に伴い、ＧＰＳ、Ｂｌｕｅｔｏｏｔｈ（登録商標）、無線ＬＡＮ等の複数の無線方式に対応したマルチバンド・モード化が進展している。すなわち、無線通信機器に用いられるアンテナに対しては、ＧＨｚ帯において広帯域で使用可能であることが要求されている。一方、無線通信機器の小型化に伴い、アンテナ自体の更なる小型化も喫緊の課題となっている。このように、近年の無線通信機器に用いられるアンテナには、ＧＨｚ帯において広帯域で使用可能であること、及び小型化の両立が熱望されている。
【０００４】
ＧＨｚ帯の広帯域でアンテナを使用することを想定した場合、材料の磁気損失ｔａｎδμが放射効率低下の原因となるため、放射効率の低下を防ぐためには、磁気損失ｔａｎδμは使用周波数範囲内で十分に小さい値、好ましくは０．０１以下とすることが望まれる。一方、アンテナに用いる磁性材料の比誘電率をεｒ、比透磁率をμｒとすると、真空中を伝播する電磁波の波長λ０に対して前記磁性材料内を伝播する電磁波の波長λｇはλｇ＝λ０／（εｒ×μｒ）１／２で表される（波長短縮効果）ため、比誘電率εｒと比透磁率μｒとの少なくとも一方を１．０よりも大きくすることにより、λｇを小さくすることができ、前記磁性材料を用いたアンテナの寸法を小型化することが可能となる。
【０００５】
すなわち、ＧＨｚ帯の高周波領域で用いられるアンテナが広帯域で使用可能であり、且つその寸法が小型化されるためには、アンテナに用いられる磁性材料の磁気損失ｔａｎδμを十分に小さい値、好ましくは０．０１以下に維持しつつ、比透磁率μｒをできるだけ大きい値にする必要がある。
【０００６】
磁性材料として、金属、または合金を用いた場合、それらの抵抗率は比較的低いため、ＧＨｚ帯の高周波領域において渦電流損失に起因する磁気損失ｔａｎδμが過大となり、実用に適さない。一方、抵抗率が高い磁性材料として、例えばスピネルフェライトを用いた場合でも、自然共鳴周波数ｆｒ、初透磁率μｉ及び飽和磁化Ｍｓが、ｆｒ（μｉ−１）＝γＭｓ／（３πμ０）と表される（γはジャイロ磁気定数、μ０は真空の透磁率）、いわゆるスネークの限界があるため、自然共鳴周波数を高周波化することが出来ず、ＧＨｚ帯において１．０よりも大きい透磁率と低磁気損失を得ることはできない。
【０００７】
かかる技術に関し、スピネルフェライトよりも、自然共鳴周波数ｆｒを高周波化することができる六方晶フェライトを用いた例として、特許文献１には、Ｙ型フェライトを主相として含有する六方晶フェライト、及び、それを用いたアンテナが記載されている。また、特許文献２には、本出願人らにより、Ｃｏ置換型Ｗ型六方晶フェライトを主相とする磁性酸化物が、樹脂に分散されて複合化されたことを特徴とする複合磁性材料、及びそれを用いたアンテナが記載されている。さらに、特許文献３には、Ｍ型六方晶フェライトを主相として含み、且つ、平均結晶粒子径が５μｍ以上である、アンテナ用磁性材料、並びに、アンテナ及び無線通信機器が記載されている。
【先行技術文献】
【特許文献】
【０００８】
【特許文献１】特開２００９−１７０７０４号公報
【特許文献２】特開２０１０−２３８７４８号公報
【特許文献３】特開２０１２−１９０９２０号公報
【発明の概要】
【発明が解決しようとする課題】
【０００９】
しかし、特許文献１に記載のＹ型六方晶フェライトを用いても、５００ＭＨｚの磁気損失ｔａｎδμが０．０３程度であり、ＧＨｚ帯の磁気損失ｔａｎδμはさらに大きくなると考えられることから、ＧＨｚ帯の放射効率は低減し、使用可能な周波数帯域が不都合な程度に制限されてしまう。
【００１０】
一方、特許文献２に記載されたＣｏ置換型Ｗ型六方晶フェライトを主相とする磁性酸化物が樹脂中に分散されて複合化されたことを特徴とする複合磁性材料を用いると、六方晶フェライトの高い結晶磁気異方性を利用することで共鳴周波数が高周波化され、さらに個々の粒子を粒子径１μｍ以下の単磁区粒子として樹脂中に分散させることで磁壁共鳴に伴う磁気損失ｔａｎδμが抑制されるため、２ＧＨｚにおける磁気損失ｔａｎδμの値が０．０１と十分に小さい値となる。しかしながら、透磁率μ´（複素透磁率の実部）は樹脂との複合化に伴い、１．４程度の小さい値に低減され、未だ透磁率μ´の値は不十分である。
【００１１】
他方、特許文献３に記載されたＭ型六方晶フェライトを主相として含み、且つ、平均結晶粒子径が５μｍ以上である、アンテナ用磁性材料を用いた場合、共鳴周波数がより高周波化され、且つ、焼結体を用いることから、樹脂との複合化に伴う透磁率μ´の低減が無いため、２ＧＨｚにおいて、０．０１以下の十分に小さい磁気損失ｔａｎδμを維持しつつ、透磁率μ´が１．４以上に高められる。しかし、なお２ＧＨｚにおけるμ´の値は１．７程度に留まっており、透磁率の値としてより大きい値が望まれる。
【００１２】
以上のように、従来技術においては、ＧＨｚ帯の高周波領域において、十分高い透磁率μ´と、０．０１以下の十分に小さい磁気損失ｔａｎδμを備えた高周波用の磁性材料が提供されていないという課題がある。
【００１３】
そこで、本発明はかかる事情に鑑みてなされたものであり、ＧＨｚ帯の高周波領域において十分高い透磁率μ´と十分に小さい磁気損失ｔａｎδμを備える、磁性酸化物焼結体、及びこれを用いた高周波磁性部品を提供することを目的とする。
【課題を解決するための手段】
【００１４】
上記課題を解決するために、本発明者らは、特定の結晶構造を有するフェライトの組成、結晶粒径、及び結晶のアスペクト比に着目して鋭意検討を重ねた結果、上記課題に対する有効な解決手段を見出し、本発明を完成するに至った。
【００１５】
すなわち、本発明による磁性酸化物焼結体は、ＡＦｅ１２−ｘ（Ｔｉ０．５Ｍｎ０．５−ｙＣｏｙ）ｘＯ１９（式中、Ａは、Ｂａ、Ｓｒ、及びＣａからなる群より選択される少なくとも一種であり、２．０≦ｘ≦６．０、０．０１≦ｙ≦０．２０）で表されるＭ型六方晶フェライトを主相として含むことを特徴とする磁性酸化物焼結体とする。
【００１６】
なお、上記において、「主相」とは、磁性酸化物焼結体に主たる成分（磁性酸化物焼結体全体に対する比率が、５０質量％を超える成分）として含まれるものをいう。
【００１７】
本発明者らが、かかる構成を有する磁性酸化物焼結体の特性を測定したところ、１．５ＧＨｚにおける磁気損失ｔａｎδμは０．０１以下と十分小さい値を取り、且つ透磁率μ´が２．０以上と十分大きい値を取る。さらに、前記磁性酸化物焼結体を用いて作製したアンテナは、従来のものに比して、１．５ＧＨｚにおいて有効な帯域幅及び放射効率に優れ、且つ十分に小型化が可能であることが確認された。このような有利な効果が奏される作用機構の詳細は、未だ明らかではないものの、例えば、以下のとおり推察される。但し、作用はそれらに限定されない。
【００１８】
上述した磁性酸化物焼結体に主相として含まれる、上記組成のＭ型六方晶フェライトは、六方晶のｃ軸方向の一軸磁気異方性が強められるため、自然共鳴周波数は高周波側へシフトする。より具体的には、自然共鳴周波数が４ＧＨｚ以上であり、自然共鳴周波数未満の周波数における磁気損失ｔａｎδμは十分に抑えられることから、１．５ＧＨｚにおける磁気損失ｔａｎδμが０．０１以下になったものと推察される。また、前記Ｍ型六方晶フェライトは、結晶格子中にＣｏ２＋を含むことで、前記一軸磁気異方性が効果的に緩和され、Ｃｏ２＋を含まないＭ型六方晶フェライトよりも透磁率μ´が高められ、その結果、透磁率μ´が２．０以上の大きい値となったものと推察される。
【００１９】
さらに、本発明の磁性酸化物焼結体における、結晶粒径の平均値とアスペクト比（結晶の長径と短径の比）の平均値の比（平均結晶粒径［μｍ］／平均アスペクト比）の値は８以上であることが好ましい。
【００２０】
磁化回転に関わる初透磁率μｉは、異方性定数をＫｕとすると、μｉ∝Ｍｓ２／Ｋｕと表され、Ｋｕが小さいほど、μｉをより高めることが可能となるが、結晶の異方性に関するアスペクト比が小さい場合であっても、μｉをより高めることが可能となる。一方、結晶粒径が小さくなると、結晶粒界などの格子欠陥の増加に起因して、μｉの向上は妨げられる。前記磁性酸化物焼結体の結晶粒径の平均値とアスペクト比の平均値の比（平均結晶粒径［μｍ］／平均アスペクト比）の値が８以上である場合、更なる透磁率μ´の向上が可能となる。
【００２１】
また、前記磁性酸化物焼結体の平均結晶粒径［μｍ］／平均アスペクト比の値は、２００未満であることが好ましい。磁性酸化物焼結体の平均結晶粒径［μｍ］／平均アスペクト比の値を２００未満とすることで、自然共鳴周波数は４ＧＨｚ以上に保たれるため、１．５ＧＨｚにおける磁気損失ｔａｎδμを０．０１以下に維持しつつ、透磁率μ´を高めることができる。
【００２２】
なお、本発明における「平均結晶粒径」とは、走査型電子顕微鏡にて観察した各結晶に対して、結晶の面積と同一の面積を持つ円の直径の長さ（Ｈｅｙｗｏｏｄ径）を求め、それを平均した値である。
また、「平均アスペスト比」とは、各結晶に対して、結晶の長径（結晶に外接する面積が最小となる四角形の、長辺の長さ）と短径（結晶に外接する面積が最小となる四角形の、短辺の長さ）の比を求め、それを平均した値である。
【００２３】
また、本発明による高周波磁性部品は、本発明による前述の磁性酸化物焼結体を用いることを特徴とし、例えば、インダクタや、電子機器の高周波ノイズ対策用として用いられるＥＭＩフィルタ、無線通信機器に用いられるアンテナとして電子機器あるいは無線通信機器内で使用される。
【発明の効果】
【００２４】
本発明によれば、磁性酸化物焼結体の１．５ＧＨｚにおける磁気損失ｔａｎδμを０．０１以下の十分小さい値に維持しつつ透磁率μ´を２．０以上の大きい値とすることができる。したがって、本発明の磁性酸化物焼結体をインダクタ、ＥＭＩフィルタ、アンテナなどの高周波部品の材料として適用することにより、それら高周波磁性部品の特性を改善することができる。
【図面の簡単な説明】
【００２５】
【図１】図１は、本実施形態に係る磁性酸化物焼結体を用いて構成されるアンテナの一例を示す概念図である。
【発明を実施するための形態】
【００２６】
以下、本発明につき図面を参照しつつ詳細に説明する。なお、下記の発明を実施するための形態（以下実施形態という）により本発明が限定されるものではない。また、下記の実施形態における構成要素には、当業者が容易に想定できるもの、実質的に同一のもの、いわゆる均等の範囲のものが含まれる。
【００２７】
［磁性酸化物焼結体］
本実施形態の磁性酸化物焼結体は、主相としてＭ型六方晶フェライトを含有しており、そのＭ型六方晶フェライトは、下記式；
ＡＦｅ１２−ｘ（Ｔｉ０．５Ｍｎ０．５−ｙＣｏｙ）ｘＯ１９                  （１）
で表され、式中、Ａは、Ｂａ、Ｓｒ、及びＣａからなる群より選択される少なくとも一種であり、ｘは２．０以上、６．０以下、ｙは０．０１以上、０．２０以下であり、好ましくは、ｘは２．５以上、４．５以下、ｙは０．０３以上、０．１８以下である。磁性酸化物焼結体は、ｘが２．０未満の場合、異方性磁界の低減効果は小さく、自然共鳴周波数は十分に高いが、透磁率μ´が小さい。一方、ｘが６．０よりも大きい場合、異方性磁界の低減効果が大きくなりすぎるため、自然共鳴周波数が４ＧＨｚ以下となり、１．５ＧＨｚにおける磁気損失ｔａｎδμは大きい。また、ｙが０．０１未満の場合、結晶格子中にＣｏ２＋を含むことによる一軸磁気異方性の緩和の効果が小さいため、透磁率μ´を十分に高めることができない。一方、ｙが０．２０よりも大きい場合、磁気損失ｔａｎδμが大きくなる。
【００２８】
本実施形態の磁性酸化物焼結体は、Ｍ型六方晶フェライト単相であることが好ましい。しかしながら、製造過程のばらつき等により、Ｙ型、Ｚ型等、他の六方晶フェライト、及びＦｅ３Ｏ４等の異相が磁性酸化物焼結体に生成する場合がある。したがって、本実施形態に係る磁性酸化物焼結体は、Ｍ型六方晶フェライトを主相とするが、上述したような異相を含むことも許容する。ただし、異相の存在に伴ってＧＨｚ帯の高周波領域における磁気損失ｔａｎδμが増加することを防ぐため、Ｍ型六方晶フェライトの比率は９５％以上とする。ここでＭ型六方晶フェライトの比率とは、本実施形態に係る磁性酸化物焼結体を構成する各相のＸ線回折におけるメインピーク（強度が最も強いピーク）の強度の和に対するＭ型フェライトのメインピ−ク強度の割合である。
【００２９】
このように組成された磁性酸化物焼結体によれば主相として含まれるＭ型六方晶フェライトの自然共鳴周波数が高いため、１．５ＧＨｚにおける磁気損失ｔａｎδμが十分に小さい値となり、且つ、前記Ｍ型六方晶フェライトはＣｏ２＋イオンを含むため、透磁率μ´が高められる。
【００３０】
また、本実施形態の磁性酸化物焼結体は、前記Ｍ型六方晶フェライトの平均結晶粒径［μｍ］／平均アスペクト比の値が８以上であることが好ましい。そのように前記Ｍ型六方晶フェライトの結晶粒を成長させることにより、磁気異方性が低減されるため、１．５ＧＨｚにおける透磁率μ´をより高めることが可能となる。
【００３１】
［高周波磁性部品］
本発明の磁性酸化物焼結体を用いた高周波磁性部品は優れた高周波特性を示すことから、例えば、ＧＨｚ帯の高周波領域で使用されるインダクタ、ＥＭＩフィルタ、アンテナなどの高周波磁性部品に好適である。
【００３２】
本実施形態に係る磁性酸化物焼結体を用いて構成される高周波磁性部品の一例として、図１に無線通信機器に用いられるアンテナの概念図を示した。アンテナ１は、基体２の表面に導体３が設けられ、この導体３と電気的に接続される給電端子４とで構成される。導体３は、例えば、銅や銅合金を印刷、蒸着、貼り合わせ、あるいはメッキによって基体２の表面に設けられる。導体３の形状は、図１に示すものに限定されるものではなく、ミアンダ状、ヘリカル状等様々な形状を用いることができる。給電端子４は、導体３と外部の給電線とを電気的に接続するための端子であり、所定の給電線から供給された電圧が、その給電端子４を経由して導体３に印加される。基体２は、本実施形態に係る磁性酸化物焼結体で構成される。基体２の形状は、図１に示すような直方体が好ましいが、これに限定されるものではなく、無線通信機器に実装する際には様々な形状を用いることができる。
次に、本実施形態に係る磁性酸化物焼結体の作製方法について説明する。
【００３３】
本実施形態に係る磁性酸化物焼結体は、例えば、次のように作製される。まず、Ｍ型六方晶フェライト粉を作製する。所望の組成となるように原料となるＢａＣＯ３、（ＳｒＣＯ３、ＣａＣＯ３、）Ｆｅ２Ｏ３、ＴｉＯ２、Ｍｎ３Ｏ４、Ｃｏ３Ｏ４等を秤量し、ボールミル等の混合手段によって所定の時間配合し、配合が終了した配合粉について電気炉等を用いて適宜の温度、且つ、適宜の時間仮焼する。そして、仮焼終了後の仮焼粉を振動ミルやボールミル等の粉末作製手段で所定の時間粉砕して粉末とすることで、Ｍ型六方晶フェライト粉が完成する。
【００３４】
次に、このＭ型六方晶フェライトの焼結体を作製する。まず、作製したＭ型六方晶フェライト粉にＰＶＡなどのバインダーを添加した後、スプレイドライヤー等によって造粒することにより造粒粉を得る。この造粒粉を所定の圧力でプレス機により所望の形状に成形した後、電気炉等を用いて適宜の温度、且つ、適宜の時間焼成を行い、焼結体を得る。
【００３５】
この焼結体の平均結晶粒径、及び平均アスペクト比は、適宜の焼成温度、焼成雰囲気で結晶成長を制御することにより、ある程度制御することができる。例えば、処理温度を高くする程、また、処理時間を長くする程、焼結体の平均結晶粒径は大きくなり、一方、平均アスペクト比は小さくなる傾向にある。また、ＳｉＯ２、ＣａＣＯ３、及びＢｉ２Ｏ３などの副成分を所定の量添加することによって、結晶成長は促進し、且つ、均一化し易くなる傾向がある。平均結晶粒径は１μｍ〜２００μｍが好ましく、平均アスペクト比は１〜５であることが好ましい。
【００３６】
このようして作製した本実施形態の磁性酸化物焼結体は、ＡＦｅ１２−ｘ（Ｔｉ０．５Ｍｎ０．５−ｙＣｏｙ）ｘＯ１９（式中、Ａは、Ｂａ、Ｓｒ、及びＣａからなる群より選択される少なくとも一種であり、２．０≦ｘ≦６．０、０．０１≦ｙ≦０．２０）で表されるＭ型六方晶フェライト焼結体である。
【実施例】
【００３７】
次に、上述した実施形態をより具体的に実施した実施例を説明するが、本発明は、これらの実施例に限定されるものではない。表１に、実施例、比較例、及び参考例に係る磁性酸化物焼結体を構成するＭ型フェライトＢａＦｅ１２−ｘ（Ｔｉ０．５Ｍｎ０．５−ｙＣｏｙ）ｘＯ１９のｘ、ｙ、結晶粒径［μｍ］／アスペクト比、１．５ＧＨｚにおける複素透磁率の実部μ´、磁気損失ｔａｎδμ、複素誘電率の実部ε´、誘電損失ｔａｎδε、及びアンテナの特性として小型化率［％］、帯域幅［ＭＨｚ］（放射効率が−３ｄＢ以上となる周波数範囲）の評価結果を示す。
【表１】
2014192344.tif 000003
【００３８】
（実施例１〜２７）
実施例として、炭酸バリウム（ＢａＣＯ３）、酸化鉄（Ｆｅ２Ｏ３）、酸化マンガン（Ｍｎ３Ｏ４）、酸化チタン（ＴｉＯ２）、酸化コバルト（Ｃｏ３Ｏ４）を原料とし、これらを表１に示す実施例１〜実施例２７それぞれに対応する所定の組成となるように秤量した。そして、秤量後の原料を湿式ボールミルで水を媒体として１６時間配合した後、大気中において１２００℃で仮焼した。これによって得られた磁性酸化物を振動ミルで１０分間乾式粉砕した後、湿式ボールミルで水を媒体として２４時間粉砕し、粉砕後の磁性酸化物を１５０℃で２４時間乾燥させて、磁性酸化物の粉末を作製した。この磁性酸化物は、Ｍ型六方晶フェライトＢａＦｅ１２−ｘ（Ｔｉ０．５Ｍｎ０．５−ｙＣｏｙ）ｘＯ１９（２．０≦ｘ≦６．０、０．０１≦ｘ≦０．２０）を主成分とする。
【００３９】
次に、この磁性酸化物粉末にバインダーとしてＰＶＡを添加して造粒することにより造粒粉を得た。この造粒粉をプレス機により所定の圧力（１００ＭＰａ）で成形してから、酸素雰囲気中において所定の温度（１２５０℃〜１３８０℃）で所定の時間（２時間）焼成して磁性酸化物焼結体を作製した。
【００４０】
（比較例１〜１１）
比較例として、Ｍ型六方晶フェライトＢａＦｅ１２−ｘ（Ｔｉ０．５Ｍｎ０．５−ｙＣｏｙ）ｘＯ１９を主成分としながら、ｘの範囲が２．０≦ｘ≦６．０から逸脱する磁性酸化物焼結体（比較例１〜比較例３、及び比較例９〜比較例１１）、また、ｙの範囲が０．０１≦ｘ≦０．２０から逸脱する磁性酸化物焼結体（比較例４〜比較例８）を、上記の実施例と同様にして作製した。
【００４１】
（参考例１）
参考例として、ＣａＴｉＯ３を主成分とする誘電体粉を原料粉末として用いた酸化物焼結体（参考例１）を、上記の実施例と同様にして作製した。
【００４２】
（平均結晶粒径／平均アスペクト比）
フッ酸でエッチング後の焼結体試料表面を走査型電子顕微鏡にて観察し、平均結晶粒径、及び平均アスペクト比を、それぞれＮ＝１５０個の結晶の結晶粒径の平均、及びアスペクト比の平均から求めた。その際に、各結晶に対して結晶の面積と同一の面積を持つ円の直径の長さを結晶粒径とし（Ｈｅｙｗｏｏｄ径）、結晶の長径（結晶に外接する面積が最小となる四角形の、長辺の長さ）と短径（結晶に外接する面積が最小となる四角形の、短辺の長さ）の比をアスペクト比とした。
【００４３】
（複素透磁率（μ′、ｔａｎδμ）・複素誘電率（ε′、ｔａｎδε））
調製した各原料粉末の焼結体からリング状試料（外径７ｍｍ×内径３ｍｍ×厚さ１〜２ｍｍ）を各々成形加工し、得られた各リング状試料の室温２５℃における複素透磁率の実部μ′、虚部μ″、及び、磁気損失ｔａｎδμ、また、複素誘電率の実部ε′、虚部ε″、及び、誘電損失ｔａｎδεを、ネットワークアナライザ（Ａｇｉｌｅｎｔ社製：ＨＰ８５１０Ｃ）を用いて測定したＳパラメーターの結果から導出した。
【００４４】
（アンテナ特性（帯域幅、小型化率））
調製した各原料粉末の焼結体から直方体ブロック状試料を各々成形加工し、得られた各直方体ブロック状試料の表面に電極を形成して（それぞれの試料によって電極パターンを適宜調整した）、図１に示すものと略同等の構成を有する、高さ３ｍｍ、幅４ｍｍ、長さＬｍｍの各チップ型アンテナを作製した。得られたチップ型アンテナをそれぞれ平面基板に実装し、電極の一端を給電電極に接続した状態で、小型３Ｄ放射指向性測定機（ＳＡＴＩＭＯ社製：ＳＴＡＲＬＡＢ）を用いて測定した放射効率から、帯域幅（放射効率が−３ｄＢ以上となる１．５ＧＨｚを中心とした周波数の範囲）を評価した。また、小型化率は、１．５ＧＨｚで反射損失のピークを有するようにＬの値を各々求め、参考例１のＬの値を基準値とした相対評価とした。すなわち、小型化率は、参考例１のアンテナと比較して、どの程度アンテナの長さが小さくなるかを表す。
【００４５】
表１の結果から分かるように、実施例１〜実施例２７に係る磁性酸化物焼結体を用いて作製されたアンテナは、いずれも１．５ＧＨｚにおける帯域幅が、参考例１に係る酸化物焼結体を用いて作製された、従来の誘電体アンテナにおいて示される値（３８ＭＨｚ）よりも大きい値を維持し、且つ、アンテナの小型化率が２５％以上となっている。これらの磁性酸化物焼結体は全て、磁性酸化物焼結体を構成するＭ型フェライトＢａＦｅ１２−ｘ（Ｔｉ０．５Ｍｎ０．５−ｙＣｏｙ）ｘＯ１９のｘ、及びｙが、２．０≦ｘ≦６．０、０．０１≦ｙ≦０．２０の範囲にあるため、１．５ＧＨｚにおける磁気損失ｔａｎδμが０．０１以下となり、且つ複素透磁率の実部μ′が２．０以上となることから、十分な帯域幅を維持しつつ波長短縮効果によるアンテナの小型化が達成できたものと考えられる。
【００４６】
また、実施例７〜実施例９、実施例１２〜実施例１５、及び、実施例１８〜実施例２０に係る磁性酸化物焼結体は、いずれもアンテナの小型化率が４０％以上となっており、他の実施例におけるアンテナの小型化率と比して大きな値となっている。これらの実施例に係る磁性酸化物焼結体は、磁性酸化物焼結体を構成するＭ型フェライトＢａＦｅ１２−ｘ（Ｔｉ０．５Ｍｎ０．５−ｙＣｏｙ）ｘＯ１９のｘ、及びｙが、２．５≦ｘ≦４．５、０．０３≦ｙ≦０．１８の範囲にあるため、複素透磁率の実部μ′が３．０以上となることから、波長短縮効果によるアンテナの小型化の効果が、より顕著に現れたことが原因と考えられる。
【００４７】
さらに、実施例２、実施例４、実施例６、実施例１１、実施例１４、実施例１７、実施例２３、実施例２５、及び、実施例２７に係る磁性酸化物焼結体は、いずれも、各々の同一組成のものに比して、帯域幅についてはほぼ違いが無い一方、アンテナサイズの小型化率は増大し、小型化率が３０％以上となっている。これらの実施例に係る磁性酸化物焼結体は、磁性酸化物焼結体を構成するＭ型フェライトＢａＦｅ１２−ｘ（Ｔｉ０．５Ｍｎ０．５−ｙＣｏｙ）ｘＯ１９の平均結晶粒径［μｍ］／平均アスペクト比の値が８以上であるため、透磁率μ´がより高められたことから、波長短縮効果によるアンテナの小型化の効果が、より顕著に現れたことが原因と考えられる。
【００４８】
比較例１〜比較例１１に係る磁性酸化物焼結体は、いずれも、アンテナの小型化率が小さく、１４％以下となっている。これらの磁性酸化物焼結体は全て、磁性酸化物焼結体を構成するＭ型フェライトＢａＦｅ１２−ｘ（Ｔｉ０．５Ｍｎ０．５−ｙＣｏｙ）ｘＯ１９のｘ、またはｙが、２．０≦ｘ≦６．０、０．０１≦ｘ≦０．２０の範囲から逸脱するため、１．５ＧＨｚにおける複素透磁率の実部μ′が２．０よりも小さくなることから、波長短縮効果によるアンテナの小型化の効果が、抑制されたことが原因と考えられる。
【産業上の利用可能性】
【００４９】
以上説明したとおり、本発明の磁性酸化物焼結体によれば、特定のＭ型六方晶フェライトを主相として含むことにより、ＧＨｚ帯の高周波領域において、磁気損失ｔａｎδμを十分に小さい値に維持しつつ、透磁率μ′を大きい値にすることで、高周波磁性部品の特性を改善することができる。そのため、本発明による磁性酸化物焼結体、及びこれを用いた高周波磁性部品は、例えば、ＧＨｚ帯の高周波信号を対象とするアンテナにおける広帯域化及び小型化、また、インダクタにおけるＱ値向上及び小型化などに利用することができる。
【符号の説明】
【００５０】
１    アンテナ
２    基体
３    導体
４    給電端子
【図１】
2014192344.tif 000004